(57)【要約】【課題】  従来のフォトクロミック材料では成し得なかった耐光性の向上と共に、色調の調整も可能であり、あらゆる分野に使用できる応用性に優れたフォトクロミック材料及びそれを用いたフォトクロミック樹脂組成物を提供する。【解決手段】  スピロオキサジン誘導体又はスピロピラン誘導体から選ばれるフォトクロミック化合物と、重量平均分子量が２００乃至６０００のスチレン系オリゴマーと、フェノール性水酸基を有する化合物とからなるフォトクロミック材料、前記フォトクロミック材料を樹脂中に溶解又は分散したフォトクロミック樹脂組成物。【選択図】  なし【特許請求の範囲】
【請求項１】
スピロオキサジン誘導体又はスピロピラン誘導体から選ばれるフォトクロミック化合物と、重量平均分子量が２００乃至６０００のスチレン系オリゴマーと、フェノール性水酸基を有する化合物とからなるフォトクロミック材料。
【請求項２】
前記フォトクロミック化合物と、スチレン系オリゴマーの重量比が１：１〜１：１００００である請求項１記載のフォトクロミック材料。
【請求項３】
前記フォトクロミック化合物とフェノール性水酸基を有する化合物との重量比が０．５：１〜１００００：１である請求項１又は２記載のフォトクロミック材料。
【請求項４】
前記フェノール性水酸基を有する化合物が下記一般式（１）で示される化合物である請求項１乃至３のいずれか１項に記載のフォトクロミック材料。
【化１】
2008120861.tif 000007
（式中、Ｘ１、Ｘ２、Ｘ３はそれぞれ水素原子、ハロゲン、有機残基から選ばれる置換基を示す。）
【請求項５】
ヒンダードアミン系光安定剤を含んでなる請求項１乃至４のいずれか１項に記載のフォトクロミック材料。
【請求項６】
前記ヒンダードアミン系光安定剤が下記一般式（２）で示される化合物である請求項５記載のフォトクロミック材料。
【化２】
2008120861.tif 000008
（式中、Ｒ１は炭素数１乃至３０のアルキル基を示し、Ｒ２、Ｒ３、Ｒ４、Ｒ５はそれぞれ炭素数１乃至５のアルキル基を示し、ｎは１以上の整数を示し、Ｒ６はｎ価の有機残基を示す。）
【請求項７】
固体形態を有する請求項１乃至６のいずれか１項に記載のフォトクロミック材料。
【請求項８】
流動体形態を有する請求項１乃至６のいずれか１項に記載のフォトクロミック材料。
【請求項９】
請求項１乃至８のいずれか１項に記載のフォトクロミック材料を樹脂中に溶解又は分散したフォトクロミック樹脂組成物。
【発明の詳細な説明】
【技術分野】
【０００１】
本発明はフォトクロミック材料及びそれを用いたフォトクロミック樹脂組成物に関する。更に詳細には、耐光堅牢性及び色調の調整を向上させたフォトクロミック材料及びそれを用いたフォトクロミック樹脂組成物に関する。
【背景技術】
【０００２】
従来より、耐光堅牢性を向上させたフォトクロミック材料としては、フォトクロミック化合物とスチレン系オリゴマーとからなるフォトクロミック材料が開示されている（例えば、特許文献１参照）。
【特許文献１】特開２００５−４８１５９号公報
【発明の開示】
【発明が解決しようとする課題】
【０００３】
前記した従来のフォトクロミック材料について実用性を確認したところ、耐光堅牢性を向上させる効果を有するものの、色調はフォトクロミック化合物の構造によって決まるため、色調を調整することは困難であった。
【課題を解決するための手段】
【０００４】
本発明者らは耐光堅牢性に優れると共に、色調を調整可能なフォトクロミック材料について検討を行った結果、スチレン系オリゴマーと共にフェノール性水酸基を有する化合物を用いることによって耐光堅牢性を損なうことなく色調を調整可能なフォトクロミック材料が得られることを見出した。
即ち、本発明は、スピロオキサジン誘導体又はスピロピラン誘導体から選ばれるフォトクロミック化合物と、重量平均分子量が２００乃至６０００のスチレン系オリゴマーと、フェノール性水酸基を有する化合物とからなるフォトクロミック材料を要件とする。
更には、前記フォトクロミック化合物と、スチレン系オリゴマーの重量比が１：１〜１：１００００であること、前記フォトクロミック化合物とフェノール性水酸基を有する化合物との重量比が０．５：１〜１００００：１であること、前記フォトクロミック化合物と、スチレン系オリゴマーの重量比が１：１〜１：１００００であり、且つ、フォトクロミック化合物とフェノール性水酸基を有する化合物との重量比が１０：１〜１００００：１であること、前記フェノール性水酸基を有する化合物が下記一般式（１）で示される化合物であること、
【化１】
2008120861.tif 000002
（式中、Ｘ１、Ｘ２、Ｘ３はそれぞれ水素原子、ハロゲン、有機残基から選ばれる置換基を示す。）
ヒンダードアミン系光安定剤を含んでなること、前記ヒンダードアミン系光安定剤が下記一般式（２）で示される化合物であること、
【化２】
2008120861.tif 000003
（式中、Ｒ１は炭素数１乃至３０のアルキル基を示し、Ｒ２、Ｒ３、Ｒ４、Ｒ５はそれぞれ炭素数１乃至５のアルキル基を示し、ｎは１以上の整数を示し、Ｒ６はｎ価の有機残基を示す。）
フォトクロミック材料が固体形態を有すること、フォトクロミック材料が流動体形態を有すること等を要件とする。
更には、前記フォトクロミック材料を樹脂中に溶解又は分散したフォトクロミック樹脂組成物を要件とする。
【発明の効果】
【０００５】
本発明は、従来のフォトクロミック材料では成し得なかった耐光性の向上と共に、色調の調整も可能であり、あらゆる分野に使用できる応用性に優れたフォトクロミック材料及びそれを用いたフォトクロミック樹脂組成物を提供できる。
【発明を実施するための最良の形態】
【０００６】
本発明において、スピロオキサジン誘導体又はスピロピラン誘導体から選ばれるフォトクロミック化合物は、重量平均分子量が２００乃至６０００のスチレン系オリゴマーとフェノール性水酸基を有する化合物中に溶解して実用に供される。
本発明者らは、前記フォトクロミック化合物を溶解する主媒体としてスチレン系オリゴマーを用いると共に、媒体中に極性の異なる化合物としてフェノール性水酸基を有する化合物を添加することにより、色調の調整が可能なことを見出した。
具体的には、フェノール性水酸基を有する化合物の添加量を多くするとフォトクロミック化合物の発色時の色調が長波長側にシフトし、フェノール性水酸基を有する化合物の添加量を少なくするとフォトクロミック化合物の発色時の色調が短波長側にシフトして色調の調整が可能になる。
なお、本発明はスチレン系オリゴマー中に極性の異なる化合物を添加することによって色調を調整することが可能であるが、極性の高い化合物（例えば、エステル系化合物、エーテル系化合物、ケトン系化合物）を用いると耐光性を損ない易く、極性の低い化合物（例えば、オクタデカン等の飽和炭化水素）を用いるとフォトクロミック化合物の溶解性が低下して色濃度の低下を免れない。
【０００７】
前記スチレン系オリゴマーは重量平均分子量が２００乃至６０００、好ましくは２００乃至４０００のものが用いられる。
スチレン系オリゴマーの重量平均分子量が２００未満の場合、含有モノマーが多くなり、安定性に欠けるため耐光性向上効果を発現し難くなる。
また、重量平均分子量が６０００を越えると、光照射により色残りが発生し、且つ、発色濃度が低くなり、変色感度は鈍くなる。
なお、重量平均分子量は、ＧＰＣ法（ゲル浸透クロマトグラフ法）により測定する。
【０００８】
前記スチレン系オリゴマーとしては、低分子量ポリスチレン、スチレン−α−メチルスチレン系共重合体、α−メチルスチレン重合体、α−メチルスチレンとビニルトルエンの共重合体、α−ピネン重合体、β−ピネン重合体、ｄ−リモネン重合体等が挙げられる。
低分子量ポリスチレンとしては、三洋化成工業（株）製、商品名：ハイマーＳＢ−７５（重量平均分子量２０００）、ハイマーＳＴ−９５（重量平均分子量４０００）等が用いられる。
スチレン−α−メチルスチレン系共重合体としては、理化ハーキュレス（株）製、商品名：ピコラスチックＡ５（重量平均分子量３１７）、ピコラスチックＡ７５（重量平均分子量９１７）等が用いられる。
α−メチルスチレン重合体としては、理化ハーキュレス（株）製、商品名：クリスタレックス３０８５（重量平均分子量６６４）、クリスタレックス３１００（重量平均分子量１０２０）、クリスタレックス１１２０（重量平均分子量２４２０）等が用いられる。
α−メチルスチレンとビニルトルエンの共重合体としては、理化ハーキュレス（株）製、商品名：ピコテックスＬＣ（重量平均分子量９５０）、ピコテックス１００（重量平均分子量１７４０）等が用いられる。
α−ピネン重合体としては、理化ハーキュレス（株）製、商品名：ピコライトＡ１１５（重量平均分子量８３３）が用いられる。
β−ピネン重合体としては、理化ハーキュレス（株）製、商品名：ピコライトＳ１１５（重量平均分子量１７１０）が用いられる。
ｄ−リモネン重合体としては、理化ハーキュレス（株）製、商品名：ピコライトＣ１１５（重量平均分子量９０２）が用いられる。
前記スチレン系オリゴマーは単独で用いてもよいし、２種類以上を併用して用いることもできる。
【０００９】
前記フェノール性水酸基を有する化合物としては、フェノール、３−メチルフェノール、４−メチルフェノール、２，５−ジメチルフェノール、２，３，５−トリメチルフェノル、２−（１−メチルプロピル）フェノール、４−（１−メチルプロピル）フェノール、３−メチル−６−（１，１−ジメチルエチル）フェノール、４−メチル−２−（１，１−ジメチルエチル）フェノール、２−（１，１−ジメチル−エチル）フェノール、２−シクロヘキシルフェノール、２−シクロヘキシル−５−メチルフェノール、４−（１−メチル−１−フェニルエチル）フェノール、２−（２−プロペニル）フェノール、４−（１，１−ジメチル−エチル）フェノール、４−ドデシルフェノール、３，５−ジメチルフェノール、３−メチル−４−（１−メチルエチル）フェノール、１，１′−ビフェニル−４−オール、４−シクロヘキシルフェノール、４′−オクチロキシ〔（１，１′−ビフェニル）−４−オール〕、４′−テトラデシロキシ〔１，１′−ビフェニル−４−オール〕、４，４′−メチレンビスフェノール、２，２−ビス（４−ヒドロキシフェニル）プロパン、４−ヒドロキシアセトフェノン、ｐ−ヒドロキシ安息香酸、ｐ−ヒドロキシ安息香酸エステル、５−ヒドロキシイソフタル酸、５−ヒドロキシイソフタル酸エステル、５−ヒドロキシ−１−テトラロン、６−ヒドロキシ−２−ナフトエ酸、６−ヒドロキシ−２−ナフトエ酸エステル、４−ヒドロキシビフェニル−４′−カルボン酸、４−ヒドロキシビフェニル−４′−カルボン酸エステル、ｐ−ヒドロキシフェニルアセトアミド、ｐ−ヒドロキシフェニル酢酸、ｐ−ヒドロキシフェニル酢酸メチルエステル、ｐ−ヒドロキシフェニルプロピオン酸、ｐ−ヒドロキシフェネチルアルコール、４−ヒドロキシプロピオフェノン、ｍ−フェニルフェノール、ｐ−フェニルフェノール、４−フェノキシフェノール、ｐ−ｔ−ブチルフェノール、ｐ−メトキシメチルフェノール、４−メトキシフェノール、４，４′−エチリデンビスフェノール、４，４′−プロピリデンビスフェノール、４，４′−（２−メチル−プロピリデン）ビスフェノール、４，４′−（３−メチルブチリデン）ビスフェノール、４，４′−（２−エチルヘキシリデン）ビスフェノール、４，４′−デシリデンビスフェノール、４，４′−ドデシリデンビスフェノール、４，４′−（１，３−ジメチルブチリデン）ビスフェノール、４，４′−（１−メチル−プロピリデン）ビスフェノール、４，４′−（１−メチル−ヘプチリデン）ビスフェノール、４，４′−（１−メチル−オクチリデン）ビスフェノール、４，４′−（１−メチル−ノニリデン）ビスフェノール、４，４′−（１−メチル−ドデシリデン）ビスフェノール、４，４′−（１−メチル−テトラデシリデン）ビスフェノール、４，４′−（１，５，９，１３−テトラメチル−テトラデシリデン）ビスフェノール、４，４′−（１−エチルプロピリデン）ビスフェノール、４，４′−（フェニルメチレン）ビスフェノール、４，４′−（１−フェニルエチリデン）ビスフェノール、４，４′−（ジフェニルメチリデン）ビスフェノール、４，４′−シクロペンチリデンビスフェノール、４，４′−シクロヘキシリデンビスフェノール、４，４′−（４−メチル−シクロヘキシリデン）ビスフェノール、４，４′−（４−エチルシクロヘキシリデン）ビスフェノール、４，４′−（４−プロピルシクロヘキシリデン）ビスフェノール、４，４′−〔４−（１−メチルエチル）シクロヘキシリデン〕ビスフェノール、４，４′−（９Ｈ−フルオレン−９−イリデン）ビスフェノール、４，４′−オキシビスフェノール、４，４′−（ジメチルシリレン）ビスフェノール、ビス（４−ヒドロキシフェニル）メタノン、〔１，１′−ビフェニル〕−４，４′−ジオール、４，４′−（１，２−エタンジイル）ビスフェノール、２，２−ビス（４−ヒドロキシフェニル）プロピオン酸、４，４−ビス（４−ヒドロキシフェニル）ペンタノイック酸、２，２−ビス（４−ヒドロキシフェニル）プロピオン酸メチルエステル、２，２−ビス（４−ヒドロキシフェニル）プロピオン酸エチルエステル、４，４−ビス（４−ヒドロキシフェニル）ペンタノイック酸ブチルエステル、４，４′−〔（４−フルオロフェニル）メチレン〕ビスフェノール、４，４′−〔２，２，２−トリフルオロ−１−（トリフルオロメチル）エチリデン〕ビスフェノール、４，４′−〔（４−クロロフェニル）メチレン〕ビスフェノール、４，４′，４″−メチリデントリスフェノール、４−〔ビス（４−ヒドロキシフェニル）メチル〕−２−メトキシフェノール、４−〔ビス（４−ヒドロキシフェニル）メチル〕−２−エトキシフェノール、２，４′，４″−メチリデントリスフェノール、４，４′−〔（２−ヒドロキシフェニル）メチレン〕ビス（３−メチルフェノール）、４，４′，４″−エチリデントリスフェノール、２，６−ビス（４−ヒドロキシフェニルメチル）−４−エチルフェノール、２，４−ビス〔（４−ヒドロキシフェニル）メチル〕−６−シクロヘキシルフェノール、４，４′，４″−（３−メチル−１−プロパニル−３−イリデン）トリスフェノール、４，４′−〔１−〔４−〔１-（４−ヒドロキシフェニル）−１−メチルエチル〕フェニル〕エチリデン〕ビスフェノール、４，４′，４″，４′″−（１，２−エタンジイリデン）テトラキスフェノール、４，４′，４″，４′″−（１，４−フェニレンジメチリデン）テトラキスフェノール、４，４′，４″，４′″−テトラキス〔（１−メチルエチリデン）ビス(１，４−シクロヘキシリデン)〕フェノール、等が挙げられる。
なお、前記フェノール性水酸基を有する化合物として下記一般式（１）で示される化合物が好適に用いられる。
【化３】
2008120861.tif 000004
（式中、Ｘ１、Ｘ２、Ｘ３はそれぞれ水素原子、ハロゲン、有機残基から選ばれる置換基を示す。）
前記一般式（１）で示される化合物として具体的には、４−（１−メチル−１−フェニルエチル）フェノール、４−（１，１−ジメチル−エチル）フェノール、４−ドデシルフェノール、３，５−ジメチルフェノール、３−メチル−４−（１−メチルエチル）フェノール、１，１′−ビフェニル−４−オール、４−シクロヘキシルフェノール、４′−オクチロキシ〔（１，１′−ビフェニル）−４−オール〕、４′−テトラデシロキシ〔１，１´−ビフェニル−４−オール〕、４，４′−メチレンビスフェノール、２，２−ビス（４−ヒドロキシフェニル）プロパン、４−ヒドロキシアセトフェノン、ｐ−ヒドロキシ安息香酸、ｐ−ヒドロキシ安息香酸エステル、５−ヒドロキシイソフタル酸、５−ヒドロキシイソフタル酸エステル、５−ヒドロキシ−１−テトラロン、６−ヒドロキシ−２−ナフトエ酸、６−ヒドロキシ−２−ナフトエ酸エステル、４−ヒドロキシビフェニル−４′−カルボン酸、４−ヒドロキシビフェニル−４′−カルボン酸エステル、ｐ−ヒドロキシフェニルアセトアミド、ｐ−ヒドロキシフェニル酢酸、ｐ−ヒドロキシフェニル酢酸メチルエステル、ｐ−ヒドロキシフェニルプロピオン酸、ｐ−ヒドロキシフェネチルアルコール、４−ヒドロキシプロピオフェノン、ｍ−フェニルフェノール、ｐ−フェニルフェノール、４−フェノキシフェノール、ｐ−ｔ−ブチルフェノール、ｐ−メトキシメチルフェノール、４−メトキシフェノール、４，４′−エチリデンビスフェノール、４，４′−プロピリデンビスフェノール、４，４′−（２−メチル−プロピリデン）ビスフェノール、４，４′−（３−メチルブチリデン）ビスフェノール、４，４′−（２−エチルヘキシリデン）ビスフェノール、４，４′−デシリデンビスフェノール、４，４′−ドデシリデンビスフェノール、４，４′−（１，３−ジメチルブチリデン）ビスフェノール、４，４′−（１−メチル−プロピリデン）ビスフェノール、４，４′−（１−メチル−ヘプチリデン）ビスフェノール、４，４′−（１−メチル−オクチリデン）ビスフェノール、４，４′−（１−メチル−ノニリデン）ビスフェノール、４，４′−（１−メチル−ドデシリデン）ビスフェノール、４，４′−（１−メチル−テトラデシリデン）ビスフェノール、４，４′−（１，５，９，１３−テトラメチル−テトラデシリデン）ビスフェノール、４，４′−（１−エチルプロピリデン）ビスフェノール、４，４′−（フェニルメチレン）ビスフェノール、４，４′−（１−フェニルエチリデン）ビスフェノール、４，４′−（ジフェニルメチリデン）ビスフェノール、４，４′−シクロペンチリデンビスフェノール、４，４′−シクロヘキシリデンビスフェノール、４，４′−（４−メチル−シクロヘキシリデン）ビスフェノール、４，４′−（４−エチルシクロヘキシリデン）ビスフェノール、４，４′−（４−プロピルシクロヘキシリデン）ビスフェノール、４，４′−〔４−（１−メチルエチル）シクロヘキシリデン〕ビスフェノール、４，４′−（９Ｈ−フルオレン−９−イリデン）ビスフェノール、４，４′−オキシビスフェノール、４，４′−（ジメチルシリレン）ビスフェノール、ビス（４−ヒドロキシフェニル）メタノン、〔１，１′−ビフェニル〕−���，４′−ジオール、４，４′−（１，２−エタンジイル）ビスフェノール、２，２−ビス（４−ヒドロキシフェニル）プロピオン酸、４，４−ビス（４−ヒドロキシフェニル）ペンタノイック酸、２，２−ビス（４−ヒドロキシフェニル）プロピオン酸メチルエステル、２，２−ビス（４−ヒドロキシフェニル）プロピオン酸エチルエステル、４，４−ビス（４−ヒドロキシフェニル）ペンタノイック酸ブチルエステル、４，４′−〔（４−フルオロフェニル）メチレン〕ビスフェノール、４，４′−〔２，２，２−トリフルオロ−１−（トリフルオロメチル）エチリデン〕ビスフェノール、４，４′−〔（４−クロロフェニル）メチレン〕ビスフェノール、４，４′，４″−メチリデントリスフェノール、４−〔ビス（４−ヒドロキシフェニル）メチル〕−２−メトキシフェノール、４−〔ビス（４−ヒドロキシフェニル）メチル〕−２−エトキシフェノール、２，４′，４″−メチリデントリスフェノール、４，４′−〔（２−ヒドロキシフェニル）メチレン〕ビス（３−メチルフェノール）、４，４′，４″−エチリデントリスフェノール、２，６−ビス（４−ヒドロキシフェニルメチル）−４−エチルフェノール、２，４−ビス〔（４−ヒドロキシフェニル）メチル〕−６−シクロヘキシルフェノール、４，４′，４″−（３−メチル−１−プロパニル−３−イリデン）トリスフェノール、４，４′−〔１−〔４−〔１-（４−ヒドロキシフェニル）−１−メチルエチル〕フェニル〕エチリデン〕ビスフェノール、４，４′，４″，４′″−（１，２−エタンジイリデン）テトラキスフェノール、４，４′，４″，４′″−（１，４−フェニレンジメチリデン）テトラキスフェノール、４，４′，４″，４′″−テトラキス〔（１−メチルエチリデン）ビス(１，４−シクロヘキシリデン)〕フェノール等を例示できる。
【００１０】
前記フォトクロミック化合物のうち、スピロオキサジン誘導体を以下に示すが、本発明はこれらに限定されるものではない。
インドリノスピロベンゾオキサジン系化合物としては、
１，３，３−トリメチルスピロ〔２Ｈ−インドール−２，３′−〔３Ｈ〕ピリド〔４，３−ｆ〕〔１，４〕ベンゾオキサジン〕、
６′−クロロ−５−フルオロ−１，３，３−トリメチルスピロ〔２Ｈ−インドール−２，３′−〔３Ｈ〕ピリド〔４，３−ｆ〕〔１，４〕ベンゾオキサジン〕、
３，３−ジメチル−１−エチルスピロ〔２Ｈ−インドール−２，３′−〔３Ｈ〕ピリド〔４，３−ｆ〕〔１，４〕ベンゾオキサジン〕、
５，７−ジフルオロ−１，３，３−トリメチルスピロ〔２Ｈ−インドール−２，３′−〔３Ｈ〕ピリド〔４，３−ｆ〕〔１，４〕ベンゾオキサジン〕、
５−シアノ−３，３−ジメチル−１−（メトキシカルボニル）メチルスピロ〔２Ｈ−インドール−２，３′−〔３Ｈ〕ピリド〔４，３−ｆ〕〔１，４〕ベンゾオキサジン〕、
１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
１′−メチル−５′−ニトロジスピロ〔シクロペンタン−１，３′−〔３Ｈ〕−インドール−２′（１′Ｈ），３″−〔３Ｈ〕ピリド〔４，３−ｆ〕〔１，４〕ベンゾオキサジン〕、
１，３，３，５′−テトラメチルスピロ〔２Ｈ−インドール−２，３′−〔３Ｈ〕ピリド〔４，３−ｆ〕〔１，４〕ベンゾオキサジン〕、
６′−フルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
１−ベンジル−６′−クロロ−３，３−ジメチルスピロ〔２Ｈ−インドール−２，３′−〔３Ｈ〕ピリド〔４，３−ｆ〕〔１，４〕ベンゾオキサジン〕、
６′−メトキシ−１，３，３−トリメチルスピロ〔２Ｈ−インドール−２，３′−〔３Ｈ〕ピリド〔４，３−ｆ〕〔１，４〕ベンゾオキサジン〕、
５−クロロ−１，３，３−トリメチルスピロ〔２Ｈ−インドール−２，３′−〔３Ｈ〕ピリド〔４，３−ｆ〕〔１，４〕ベンゾオキサジン〕、
５−ブロモ−１，３，３−トリメチルスピロ〔２Ｈ−インドール−２，３′−〔３Ｈ〕ピリド〔４，３−ｆ〕〔１，４〕ベンゾオキサジン〕、
５−ヨード−１，３，３−トリメチルスピロ〔２Ｈ−インドール−２，３′−〔３Ｈ〕ピリド〔４，３−ｆ〕〔１，４〕ベンゾオキサジン〕、
５−トリフルオロメチル−１，３，３−トリメチルスピロ〔２Ｈ−インドール−２，３′−〔３Ｈ〕ピリド〔４，３−ｆ〕〔１，４〕ベンゾオキサジン〕、
３，３−ジエチル−１−メチルスピロ〔２Ｈ−インドール−２，３′−〔３Ｈ〕ピリド〔４，３−ｆ〕〔１，４〕ベンゾオキサジン〕、
１，３，３，６′−テトラメチルスピロ〔２Ｈ−インドール−２，３′−〔３Ｈ〕ピリド〔４，３−ｆ〕〔１，４〕ベンゾオキサジン〕、
６−クロロ−１，３，３−トリメチルスピロ〔２Ｈ−インドール−２，３′−〔３Ｈ〕ピリド〔４，３−ｆ〕〔１，４〕ベンゾオキサジン〕、
５′−フルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
５−シアノ−１，３，３−トリメチルスピロ〔２Ｈ−インドール−２，３′−〔３Ｈ〕ピリド〔４，３−ｆ〕〔１，４〕ベンゾオキサジン〕、
５−エトキシカルボニル−１，３，３−トリメチルスピロ〔２Ｈ−インドール−２，３′−〔３Ｈ〕ピリド〔４，３−ｆ〕〔１，４〕ベンゾオキサジン〕、
４′，６′−ジフルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
３，３−ジメチル−１−（メトキシカルボニル）メチルスピロ〔２Ｈ−インドール−２，３′−〔３Ｈ〕ピリド〔４，３−ｆ〕〔１，４〕ベンゾオキサジン〕、
３，３−ジメチル−１−フェニルスピロ〔２Ｈ−インドール−２，３′−〔３Ｈ〕ピリド〔４，３−ｆ〕〔１，４〕ベンゾオキサジン〕、
５−メトキシ−１，３，３−トリメチルスピロ〔２Ｈ−インドール−２，３′−〔３Ｈ〕ピリド〔４，３−ｆ〕〔１，４〕ベンゾオキサジン〕、
１，３，３，５−テトラメチルスピロ〔２Ｈ−インドール−２，３′−〔３Ｈ〕ピリド〔４，３−ｆ〕〔１，４〕ベンゾオキサジン〕、
７′−クロロ−１，３，３−トリメチルスピロ〔２Ｈ−インドール−２，３′−〔３Ｈ〕ピリド〔４，３−ｆ〕〔１，４〕ベンゾオキサジン〕、
１，３，３，７′−テトラメチルスピロ〔２Ｈ−インドール−２，３′−〔３Ｈ〕ピリド〔４，３−ｆ〕〔１，４〕ベンゾオキサジン〕、
７′−メトキシ−１，３，３−トリメチルスピロ〔２Ｈ−インドール−２，３′−〔３Ｈ〕ピリド〔４，３−ｆ〕〔１，４〕ベンゾオキサジン〕、
１，３，３−トリメチルスピロ〔２Ｈ−インドール−２，３′−〔３Ｈ〕ピリド〔２，３−ｆ〕〔１，４〕ベンゾオキサジン〕、
６′−クロロ−５−フルオロ−１，３，３−トリメチルスピロ〔２Ｈ−インドール−２，３′−〔３Ｈ〕ピリド〔２，３−ｆ〕〔１，４〕ベンゾオキサジン〕、
５−クロロ−１，３−ジメチル−３−エチル−５′−メトキシスピロ〔２Ｈ−インドール−２，３′−〔３Ｈ〕ピリド〔２，３−ｆ〕〔１，４〕ベンゾオキサジン〕、
３，３−ジエチル−１−メチル−５−ニトロスピロ〔２Ｈ−インドール−２，３′−〔３Ｈ〕ピリド〔２，３−ｆ〕〔１，４〕ベンゾオキサジン〕、
１′，６′−ジメチルスピロ〔シクロヘキサン−１，３′−〔３Ｈ〕インドール−２′（１′Ｈ），３″−〔３Ｈ〕ピリド〔２，３−ｆ〕〔１，４〕ベンゾオキサジン〕、
９″−ブロモ−１′−メトキシカルボニルメチル−５′−トリフルオロメチルジスピロ〔シクロペンタン−１，３′−〔３Ｈ〕−インドール−２′〔１′Ｈ〕，３″−〔３Ｈ〕ピリド〔２，３−ｆ〕〔１，４〕ベンゾオキサジン〕、
１−ベンジル−３，３−ジ−ｎブチル−７′−エチル−５−メトキシスピロ〔２Ｈ−インドール−１，３′−〔３Ｈ〕ピリド〔２，３−ｆ〕〔１，４〕ベンゾオキサジン〕、
１′−ｎ−ブチル−６′−ヨードジスピロ〔シクロヘプタン−１，３′−〔３Ｈ〕−インドール−２′（１′Ｈ），３″−〔３Ｈ〕ピリド〔２，３−ｆ〕〔１，４〕ベンゾオキサジン〕、
３，３−ジメチル−９′−ヨード−１−ナフチルスピロ〔２Ｈ−インドール−２，３′−〔３Ｈ〕ピリド〔２，３−ｆ〕〔１，４〕ベンゾオキサジン〕、
４′−シアノ−１′−（２−（メトキシカルボニル）エチル）ジスピロ〔シクロヘキサン−１，３′−〔３Ｈ〕インドール−２′（１′Ｈ），３″−〔３Ｈ〕ピリド〔２，３−ｆ〕〔１，４〕ベンゾオキサジン〕、
７−メトキシカルボニル−１，３，３−トリメチルスピロ〔２Ｈ−インドール−２，３′−〔３Ｈ〕ピリド〔２，３−ｆ〕〔１，４〕ベンゾオキサジン〕、
４−ブロモ−３，３−ジエチル−９′−エトキシ−１−（２−フェニル）エチルスピロ〔２Ｈ−インドール−２，３′−〔２，３−ｆ〕〔１，４〕ベンゾオキサジン〕、
１′−メチルジスピロ〔シクロヘキサン−１，３′−〔３Ｈ〕−インドール−２′（１′Ｈ），３″−〔３Ｈ〕ピリド〔２，３−ｆ〕〔１，４〕ベンゾオキサジン〕、
６−フルオロ−１，３，３−トリメチルスピロ〔２Ｈ−インドール−２，３′−〔３Ｈ〕ピリド〔２，３−ｆ〕〔１，４〕ベンゾオキサジン〕、
５−エチル−９−フルオロ−１，３，３−トリメチルスピロ〔２Ｈ−インドール−２，３′−〔３Ｈ〕ピリド〔２，３−ｆ〕〔１，４〕ベンゾオキサジン〕、
１′−ベンジル−６″−ヨードジスピロ〔シクロペンタン−１，３′−〔３Ｈ〕−インドール−２′（１′Ｈ），３″−〔３Ｈ〕ピリド〔２，３−ｆ〕〔１，４〕ベンゾオキサジン〕、
５−エトキシ−１，３，３−トリメチルスピロ〔２Ｈ−インドール−２，３′−〔３Ｈ〕ピリド〔２，３−ｆ〕〔１，４〕ベンゾオキサジン〕、
１′−メチル−５′−トリクロロメチルジスピロ〔シクロヘキサン−１，３′−〔３Ｈ〕−インドール−２′（１′Ｈ），３″−〔３Ｈ〕ピリド〔２，３−ｆ〕〔１，４〕ベンゾオキサジン〕、
１，３−ジエチル−３−メチルスピロ〔２Ｈ−インドール−２，３′−〔３Ｈ〕ピリド〔２，３−ｆ〕〔１，４〕ベンゾオキサジン〕、
１′−メトキシカルボニルメチルジスピロ〔シクロヘキサン−１，３′−〔３Ｈ〕−インドール−２′（１′Ｈ）−〔３Ｈ〕ピリド〔２，３−ｆ〕〔１，４〕ベンゾオキサジン〕等、インドリノスピロベンゾオキサジンのインドール環及びベンゼン環のハロゲン、メチル、エチル、メチレン、エチレン、水酸基等の各置換体を例示することができる。
【００１１】
インドリノスピロナフトオキサジン系化合物としては、
１，３，３−トリメチル−スピロインドリンナフトオキサジン、
１，３，３−トリメチル−５−クロロ−スピロインドリンナフトオキサジン、
１，３，３−トリメチル−５−ブロモ−スピロインドリンナフトオキサジン、
１，３，３，５−テトラメチル−スピロインドリンナフトオキサジン、
１，３，３−トリメチル−５−ｎ−プロピル−スピロインドリンナフトオキサジン、
１，３，３−トリメチル−５−ｉｓｏ−ブチル−スピロインドリンナフトオキサジン、
１，３，３−トリメチル−５−メトキシ−スピロインドリンナフトオキサジン、
１，３，３−トリメチル−５−ｎ−プロポキシ−スピロナフトオキサジン、
１，３，３−トリメチル−５−シアノ−スピロインドリンナフトオキサジン、
１−ｎ−エチル−３，３−ジメチル−スピロインドリンナフトオキサジン、
１−ｎ−プロピル−３，３−ジメチル−スピロインドリンナフトオキサジン、
１−ｉｓｏ−ブチル−３，３−ジメチル−スピロインドリンナフトオキサジン、
１−ｎ−オクチル−３，３−ジメチル−スピロインドリンナフトオキサジン、
１−ｎ−オクタデシル−３，３−ジメチル−スピロインドリンナフトオキサジン、
１，３，３−トリメチル−８′−スルホン酸ナトリウム−スピロインドリンナフトオキサジン、
１，３，３−トリメチル−９′−メトキシスピロインドリンナフトオキサジン、
１，３，３−トリメチル−５−トリフルオロ−スピロインドリンナフトオキサジン、
１−ベンジル−３，３−ジメチル−スピロナフトオキサジン、
１−（４′−メチルフェニル）−３，３−ジメチル−スピロナフトオキサジン、
１，３，３−トリメチル−６′−（２，３−ジヒドロ−１−インドリノ）−スピロインドリンナフトオキサジン、
１，３，３−トリメチル−６′−（１−ピペリジニル）−スピロインドリンナフトオキサジン、
１，３，３−トリメチル−６−トリフルオロメチル−６′−（１−ピペリジニル）−スピロインドリンナフトオキサジン、
１−ベンジル−３，３−ジメチル−スピロインドリンナフトオキサジン、
１−（４−メトキシベンジル）−３，３−ジメチル−スピロインドリンナフトオキサジン、
１−（４−クロロベンジル）−３，３−ジメチル−スピロインドリンナフトオキサジン、
１−エチル−３，３−ジメチル−スピロインドリンナフトオキサジン、１−イソプロピル−３，３−ジメチル−スピロインドリンナフトオキサジン、
１−（２−フェノキシエチル）−３，３−ジメチル−スピロインドリンナフトオキサジン、
１，３−ジメチル−３−エチル−スピロインドリンナフトオキサジン、
１，３，３−トリメチル−９′−ヒドロキシ−スピロインドリンナフトオキサジン、
１，３−ジメチル−３−エチル−８′−ヒドロキシ−スピロインドリンナフトオキサジン、１，３，３，５−テトラメチル−９′−メトキシ−スピロインドリンナフトオキサジン、
１，３，３，５，６−ペンタメチル−９′−メトキシ−スピロインドリンナフトオキサジン、
１，３，３−トリメチル−４−トリフルオロメチル−５′−メトキシ−スピロインドリンナフトオキサジン、
１，３，３−トリメチル−５′−メトキシ−６′−トリフルオロメチル−スピロインドリンナフトオキサジン、
１，３，３−トリメチル−４−トリフルオロメチル−９′−メトキシ−スピロインドリンナフトオキサジン、
１，３，５，６−テトラメチル−３−エチル−スピロインドリンナフトオキサジン、
１，３，３，５，６−ペンタメチル−スピロインドリンナフトオキサジン、
１−メチル−３，３−ジフェニル−スピロインドリンナフトオキサジン、
１−（４−メトキシベンジル）−３，３−ジメチル−スピロインドリンナフトオキサジン、
１−（３，５−ジメチルベンジル）−３，３−ジメチル−スピロインドリンナフトオキサジン、
１−（２−フルオロベンジル）−３，３−ジメチル−スピロインドリンナフトオキサジン等、インドリノスピロナフトオキサジンのインドール環及びベンゼン環のハロゲン、メチル、エチル、メチレン、エチレン、水酸基等の各置換体を例示することができる。
【００１２】
インドリノスピロフェナントロオキサジン系化合物の例としては、１，３，３−トリメチル−スピロインドリンフェナントロオキサジン、１，３，３−トリメチル−５−クロロ−スピロインドリンフェナントロオキサジン等、インドリノスピロフェナントロオキサジンのインドール環及びベンゼン環のハロゲン、メチル、エチル、メチレン、エチレン、水酸基等の各置換体を例示することができる。
【００１３】
インドリノスピロキノリノオキサジン系化合物としては、１，３，３−トリメチル−スピロインドリンキノリノオキサジン等、インドリノスピロキノリノオキサジンのインドール環及びベンゼン環のハロゲン、メチル、エチル、メチレン、エチレン、水酸基等の各置換体を例示することができる。
【００１４】
前記フォトクロミック化合物のうち、スピロピラン誘導体を以下に示すが、本発明はこれらに限定されるものではない。
１，３，３−トリメチルインドリノベンゾピリロスピラン、１，３，３−トリメチルインドリノ−６′−ブロモベンゾピリロスピラン、１，３，３−トリメチルインドリノ−８′−メトキシベンゾピリロスピラン、１，３，３−トリメチルインドリノ−β−ナフトピリロスピラン、１，３，３−トリメチルインドリノ−６′−ニトロベンゾピリロスピラン等を例示することができる。
【００１５】
前記フォトクロミック化合物とスチレン系オリゴマーの重量比は、１：１〜１：１００００であることが好ましく、より好ましくは１：５〜１：５００である。
前記重量比を満たすことによって、耐光性向上効果に優れ、且つ、フォトクロミック化合物は十分な発色濃度を示すことができる。
また、前記フォトクロミック化合物とフェノール性水酸基を有する化合物との重量比は、０．５：１〜１００００：１であることが好ましく、より好ましくは０．８：１〜１００：１である。前記重量比を満たすことによって、光劣化促進現象が現れることがなく、発色時の色調をフェノールの添加量に応じて任意に変えられるという効果を奏する。
【００１６】
更に、本発明のフォトクロミック材料には、ヒンダードアミン系光安定剤を添加して耐光性をいっそう向上させることもできる。
ヒンダードアミン系化合物を以下に例示するが、本発明はこれらの化合物に限定されるものではない。
ビス（１，２，２，６，６−ペンタメチル−４−ピペリジル）セバケート、
２−（３，５−ジ−ｔ−ブチル−４−ヒドロキシベンジル）−２−ｎ−ブチルマロン酸ビス（１，２，２，６，６−ペンタメチル−４−ピペリジル）、
テトラキス（１，２，２，６，６−ペンタメチル−４−ピペリジル）−１，２，３，４−ブタンテトラカルボキシレート、
１，２，３，４−ブタンテトラカルボン酸と１，２，２，６，６−ペンタメチル−４−ピペリジノール及び３，９−ビス（２−ヒドロキシ−１，１−ジメチルエチル）−２，４，８，１０−テトラオキサスピロ〔５．５〕ウンデカンとの混合エステル化物、
１，２，３，４−ブタンテトラカルボン酸と１，２，２，６，６−ペンタメチル−４−ピペリジノール及び１−トリデカノールとの混合エステル化物、
１，２，２，６，６−ペンタメチル−４−ピペリジル−メタクリレート、
Ｎ，Ｎ′，Ｎ″，Ｎ′″−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミン、
Ｎ−メチル−３−ドデシル−１−（２，２，６，６−テトラメチル−４−ピペレジニル）ピロリジン−２，５−ジオン等を例示することができる。
なお、前記ヒンダードアミン系光安定剤として、下記一般式（２）で示される化合物が好適に用いられる。
【化４】
2008120861.tif 000005
（式中、Ｒ１は炭素数１乃至３０のアルキル基を示し、Ｒ２、Ｒ３、Ｒ４、Ｒ５はそれぞれ炭素数１乃至５のアルキル基を示し、ｎは１以上の整数を示し、Ｒ６はｎ価の有機残基を示す。）
【００１７】
前記スピロオキサジン誘導体又はスピロピラン誘導体から選ばれるフォトクロミック化合物と、重量平均分子量が２００乃至６０００のスチレン系オリゴマーと、フェノール性水酸基を有する化合物とからなるフォトクロミック材料は、粒状物、或いは、任意形象の固形形態の他、ペースト状、ジェル状といった不定形の流動体形態であってもよい。
また、前記フォトクロミック材料を熱可塑性又は熱硬化性樹脂中に溶解又は分散してフォトクロミック樹脂組成物を形成することもできる。
前記フォトクロミック樹脂組成物は、粒状物、或いは、前記フォトクロミック樹脂組成物を用いて成形したシート状、フィラメント状、或いは、任意形象の固形形態（成形物）の他、ペースト状、ジェル状といった不定形の流動体形態であってもよい。
前記フォトクロミック材料、或いは、樹脂組成物が粒状物の場合、該粒状物の平均粒子径は０．５〜１００μｍ、好ましくは１〜５０μｍ、より好ましくは、１〜３０μｍの範囲が実用性を満たす。
前記粒子の平均粒子径が１００μｍを越えると、インキ、塗料へのブレンドに際して、分散安定性や加工適性に欠ける。
一方、平均粒子径が０．５μｍ未満では、高濃度の発色性を示し難くなる。
前記粒状物は、従来より汎用のバインダー樹脂、例えば、各種合成樹脂エマルジョン、水溶性乃至油溶性の合成樹脂、その他糊剤等から選ばれる固着剤を含むビヒクル中に配合して、印刷インキ、塗料、スタンプ用インキ、筆記具用インキを調製したり、ワックス中に分散してクレヨンを調製できる。
前記印刷インキを用いて紙、合成紙、ガラス、プラスチック、金属、木材、石材、皮革等の支持体上に光変色層を形成して印刷物を作製したり、前記塗料を用いて各種成形物表面に光変色層を形成して塗装物を作製することもできる。
一方、フォトクロミック材料、或いは、フォトクロミック樹脂組成物が流動体の場合、流動体を各種支持体に塗工して用いたり、少なくとも一部分が透明性を有する容器内に封入して用いることができる。
なお、本発明のフォトクロミック材料中、又は、フォトクロミック樹脂組成物中には、一般の染料及び顔料を適宜添加することにより、有色（１）←→有色（２）の色変化を呈することもできる。
【実施例】
【００１８】
実施例１
フォトクロミック材料の調製
１，３，３−トリメチルインドリノ−６′−（１−ピペリジニル）−スピロナフトオキサジン２重量部を、低分子量ポリスチレン〔三洋化成工業（株）製、商品名：ハイマーＳＢ−７５、重量平均分子量２０００〕５０重量部、４，４′−（２−メチルプロピリデン）ビスフェノール２重量部中に均一に溶解して粒子状のフォトクロミック材料を得た。
【００１９】
実施例２
フォトクロミック材料の調製
１，３，３−トリメチルインドリノ−６′−（１−ピペリジニル）−スピロナフトオキサジン４重量部を、スチレン−α−メチルスチレン系共重合体〔理化ハーキュレス（株）製、商品名：ピコラスティックＡ７５、重量平均分子量９１７〕４０重量部、４，４′−（２−エチルヘキシリデン）ビスフェノール０．５重量部中に均一に溶解して粒子状のフォトクロミック材料を得た。
【００２０】
実施例３
フォトクロミック材料の調製
１，３，３−トリメチルインドリノ−６′−（１−ピペリジニル）−スピロナフトオキサジン４重量部を、スチレン−α−メチルスチレン系共重合体〔理化ハーキュレス（株）製、商品名：ピコラスティックＡ７５、重量平均分子量９１７〕４０重量部、４，４′−（２−エチルヘキシリデン）ビスフェノール２重量部中に均一に溶解して粒子状のフォトクロミック材料を得た。
【００２１】
実施例４
フォトクロミック材料の調製
１，３，３−トリメチルインドリノ−６′−（１−ピペリジニル）−スピロナフトオキサジン４重量部を、スチレン−α−メチルスチレン系共重合体〔理化ハーキュレス（株）製、商品名：ピコラスティックＡ７５、重量平均分子量９１７〕４０重量部、４，４′−（２−エチルヘキシリデン）ビスフェノール５重量部中に均一に溶解して粒子状のフォトクロミック材料を得た。
【００２２】
実施例５
フォトクロミック材料の調製
１，３，３−トリメチル−６−トリフルオロメチル−６′−（１−ピペリジニル）−スピロインドリンナフトオキサジン１重量部を、スチレン−α−メチルスチレン系共重合体〔理化ハーキュレス（株）製、商品名：ピコラスティックＡ５、重量平均分子量３１７〕５０重量部、４，４′−（１−フェニルエチリデン）ビスフェノール１重量部中に均一に溶解して粒子状のフォトクロミック材料を得た。
【００２３】
実施例６
フォトクロミック材料の調製
１，３，３−トリメチル−６−トリフルオロメチル−６′−（１−ピペリジニル）−スピロインドリンナフトオキサジン２重量部を、スチレン−α−メチルスチレン系共重合体〔理化ハーキュレス（株）製、商品名：ピコラスティックＡ７５、重量平均分子量９１７〕３０重量部、４，４′−（１−フェニルエチリデン）ビスフェノール０．５重量部、ビス（１，２，２，６，６−ペンタメチル−４−ピペリジル）セバケート８重量部中に均一に溶解して粒子状のフォトクロミック材料を得た。
【００２４】
比較例１
フォトクロミック材料の調製
１，３，３−トリメチルインドリノ−６′−（１−ピペリジニル）−スピロナフトオキサジン２重量部を、低分子量ポリスチレン〔三洋化成工業（株）製、商品名：ハイマーＳＢ−７５、重量平均分子量２０００〕５０重量部中に均一に溶解して粒子状のフォトクロミック材料を得た。
【００２５】
比較例２
フォトクロミック材料の調製
１，３，３−トリメチルインドリノ−６′−（１−ピペリジニル）−スピロナフトオキサジン４重量部を、スチレン−α−メチルスチレン系共重合体〔理化ハーキュレス（株）製、商品名：ピコラスティックＡ７５、重量平均分子量９１７〕４０重量部中に均一に溶解して粒子状のフォトクロミック材料を得た。
【００２６】
比較例３
フォトクロミック材料の調製
１，３，３−トリメチル−６−トリフルオロメチル−６′−（１−ピペリジニル）−スピロインドリンナフトオキサジン１重量部を、スチレン−α−メチルスチレン系共重合体〔理化ハーキュレス（株）製、商品名：ピコラスティックＡ５、重量平均分子量３１７〕５０重量部中に均一に溶解して粒子状のフォトクロミック材料を得た。
【００２７】
比較例４
フォトクロミック材料の調製
１，３，３−トリメチル−６−トリフルオロメチル−６′−（１−ピペリジニル）−スピロインドリンナフトオキサジン２重量部を、スチレン−α−メチルスチレン系共重合体〔理化ハーキュレス（株）製、商品名：ピコラスティックＡ７５、重量平均分子量９１７〕３０重量部、ビス（１，２，２，６，６−ペンタメチル−４−ピペリジル）セバケート８重量部中に均一に溶解して粒子状のフォトクロミック材料を得た。
【００２８】
比較例５
フォトクロミック材料の調製
１，３，３−トリメチル−６−トリフルオロメチル−インドリノ−６′−（１−ピペリ
ジニル）−スピロナフトオキサジン１重量部を、４，４′−（２−エチルヘキシリデン）ビスフェノール５０重量部中に均一に溶解して粒子状のフォトクロミック材料を得た。
【００２９】
試験試料の作製
実施例１乃至６、比較例１乃至５の各フォトクロミック材料を、アクリル樹脂エマルジョン１００重量部に分散してフォトクロミック樹脂組成物を調製し白色合成紙にバーコーターにてウェット膜が厚み９０μｍになるように塗工した後、乾燥させて試験試料を得た。
【００３０】
色調試験
前記各試験試料を光源〔東芝ライテック（株）製、電球形蛍光ランプ、商品名：ネオボール５ブラックライトＥＦＤ１５ＢＬＢ〕から１０ｃｍ離して１分間光照射した後、色調を確認した。
耐光性試験
各試験試料を卓上型耐光性試験機（ヘレウス社製、ＳＵＮＴＥＳＴ  ＣＰＳ）を用いて照度１４００００ｌｕｘにて１時間、２時間、３時間、４時間、５時間、光照射した後、色差計で明度値を測定した。
【００３１】
以下の表に各試験試料の色調試験、耐光性試験結果を示す。
【００３２】
【表１】
2008120861.tif 000006
【００３３】
なお、表中の耐光性試験の評価に関する記号は以下のとおりである。
◎：初期と比較して１００〜８０％の色濃度を保持している。
○：初期と比較して８０〜６０％の色濃度を保持している。
△：初期と比較して６０〜４０％の色濃度を保持している。
▲：初期と比較して４０〜２０％の色濃度を保持している。
×：初期と比較して２０〜０％の色濃度を保持している。
【００３４】
応用例１
フォトクロミック積層体の作製
１，３，３−トリメチル−６−トリフルオロメチル−インドリノ−６′−（１−ピペリ
ジニル）−スピロナフトオキサジン４重量部を、スチレン−α−メチルスチレン系共重合体〔理化ハーキュレス（株）製、商品名：ピコラスティックＡ７５、重量平均分子量９１７〕１０重量部、４，４′−（２−エチルヘキシリデン）ビスフェノール０．５重量部、トルエン１０重量部中に均一に溶解させてフォトクロミック液状物を作製した。
前記フォトクロミック液状物を用いて、透明ＰＥＴ樹脂（厚み１００μｍ）上にバーコーターにてウェット膜厚９０μｍで塗工後、乾燥してフォトクロミック積層体（印刷物）を得た。
前記積層体は紫外線照射時に赤みを有する紫色を呈し、暗所にて透明となった。
【００３５】
フォトクロミック布帛の作製
前記積層体のフォトクロミック樹脂組成物を塗工した側を白色布に密着させ、アイロンを押し当てて加温することにより布に樹脂組成物を接着させてフォトクロミック布帛を作製した。
前記フォトクロミック布帛は、太陽光に晒す前は白色であったが、太陽光に暴露したところ、赤みを有する紫色に変化した。その後、暫く放置したところ、紫色が消えて元の白色となった。
この色変化は繰り返し行なうことができた。
【００３６】
応用例２
フォトクロミック表示体の作製
１，３，３−トリメチル−６−トリフルオロメチル−インドリノ−６′−（１−ピペリ
ジニル）−スピロナフトオキサジン４重量部を、スチレン−α−メチルスチレン系共重合体〔理化ハーキュレス（株）製、商品名：ピコラスティックＡ５、重量平均分子量３１７〕５０重量部、４，４′−（２−エチルヘキシリデン）ビスフェノール２重量部中に均一に溶解させてフォトクロミック材料を得た。
前記フォトクロミック材料５０重量部、トルエン５０重量部を混合したものを透明ポリプロピレンシートにワイヤーコーターにてウェット膜厚５０μｍで塗工し、乾燥させた後、白色紙を貼り合わせてフォトクロミック表示体を得た。
前記表示体は、透明ポリプロピレンシート側から視覚すると、太陽光に晒す前は白色であったが、太陽光に暴露したところ、青みを有する紫色に変化した。その後、暫く放置したところ、紫色が消えて元の白色となった。
この色変化は繰り返し行なうことができた。
【００３７】
応用例３
フォトクロミック封入体の作製
１，３，３−トリメチル−６−トリフルオロメチル−６′−（１−ピペリジニル）−スピロインドリンナフトオキサジン１重量部を、スチレン−α−メチルスチレン系共重合体〔理化ハーキュレス（株）製、商品名：ピコラスティックＡ５、重量平均分子量３１７〕５０重量部、４，４′−（１−フェニルエチリデン）ビスフェノール１重量部中に均一に溶解させて、フォトクロミック材料を得た。
前記フォトクロミック材料を、宝石形態の透明ポリスチレン製中空成形物中に封入して、フォトクロミック封入体を得た。
前記封入体は、太陽光に晒す前は透明であったが、太陽光に暴露したところ、紫色に変化した。その後、暫く放置したところ、紫色が消えて元の透明の封入体となった。
この色変化は繰り返し行なうことができた。